(57)【要約】【課題】高強力、高モジュラスで、且つベルト走行時の騒音の発生が可及的に低減されたベルト用基布及びベルトを提供すること。【解決手段】下撚及び上撚を施された合成繊維からなる経糸と、合成繊維からなる緯糸とから構成されてなる織物であって、該織物の組織が経二重組織又は経緯二重組織であり、且つ該緯糸が無撚糸である。【選択図】図１
2005171419.tif 000002
【特許請求の範囲】
【請求項１】
下撚及び上撚を施された合成繊維からなる経糸と、合成繊維からなる緯糸とから構成されてなる織物であって、該織物の組織が経二重組織又は経緯二重組織であり、且つ該緯糸が無撚糸であることを特徴とするベルト補強用合成繊維織物。
【請求項２】
合成繊維織物を補強材として用いてなるベルトであって、該合成繊維織物が請求項１記載のベルト補強用合成繊維織物であることを特徴とするベルト。
【発明の詳細な説明】
【技術分野】
【０００１】
本発明は、ベルト補強用合成繊維織物及びそれを用いたベルトに関するものであり、さらに詳しくは、高強力、高モジュラスで、且つベルト走行時の騒音の発生を可及的に低減させたベルト補強用合成繊維織物及びそれを用いたベルトに関するものである。
【背景技術】
【０００２】
ベルトは、一般に、ゴム及び／又は樹脂層内部に、強度を保持するための補強層が埋設されている。そして、該補強層は、ベルトとして使用される際には、少ないストレッチで高い張力を発生する、即ち高強力、高モジュラスであることが望ましく、またベルト走行時に騒音の発生が少ないことが望ましい。
【０００３】
この補強層としては、従来より、ベルトの用途に応じて、綿、麻などの天然繊維、ポリアミド、ポリエステル、ポリエチレン、ポリウレタン、ポリスチレン、ポリフルオロエチレン、ポリアクリル、ポリビニルアルコール、全芳香族ポリエステル、そしてアラミドなどの合成繊維からなる糸を用いて、平織、綾織、朱子織等に製織した織物が使用されている。
【０００４】
例えば、特開平９−１８３５０５号公報には、コンベアベルトの上面カバーと下面カバーの間に合繊繊維織物からなる補強層を埋設し、合繊繊維織物の縦方向の切断伸度を２５％以上とし、切断荷重の１０％荷重時の伸度を１．５％以下としたコンベアベルトが開示されているが、このような織物を用いた場合には、製織可能な経糸密度が限られており、高強力、高モジュラスのベルトを得ることができないという問題があった。
【特許文献１】特開平９−１８３５０５号公報
【発明の開示】
【発明が解決しようとする課題】
【０００５】
本発明の目的は、上記従来技術の有する問題点を解決し、高強力、高モジュラスで、且つベルト走行時の騒音の発生が可及的に低減されたベルト用基布及びベルトを提供することにある。
【課題を解決するための手段】
【０００６】
本発明者らは上記目的を達成するために鋭意検討した結果、ベルトの補強層を経二重又は経緯二重組織の織物で構成し、且つ緯糸を無撚の状態で配する時、所望のベルト補強用織物が得られることを究明し本発明に達した。
【０００７】
かくして本発明によれば、下撚及び上撚を施された合成繊維からなる経糸と、合成繊維からなる緯糸とから構成されてなる織物であって、該織物の組織が経二重組織又は経緯二重組織であり、且つ該緯糸が無撚糸であることを特徴とするベルト補強用合成繊維織物が提供される。
【０００８】
また、本発明によれば、合成繊維織物を補強材として用いてなるベルトであって、該合成繊維織物が請求項１記載のベルト補強用合成繊維織物であることを特徴とするベルトが提供される。
【発明の効果】
【０００９】
本発明によれば、少ないストレッチで高い張力を発生する、即ち高強力、高モジュラスのベルト用基布が得られるので、ベルト走行時の騒音の発生を可及的に低減させることができる。
【発明を実施するための最良の形態】
【００１０】
本発明で使用する合成繊維は、ナイロン６、ナイロン６６に代表されるポリアミド、ポリエチレンテレフタレート、ポリブチレンテレフタレートに代表されるポリエステル、及びポリビニルアルコールからなるポリマーを常法により紡糸、延伸することにより得られる繊維である。
【００１１】
上記の合成繊維は、高強力化を図るために、高粘度のポリマーを用い、高延伸倍率で延伸されたものであることが望ましい。
【００１２】
そして、本発明においては、先ず、上記の合成繊維に撚糸を施し、これを経糸として１０００〜１５００本並べ、これらに上記合成繊維の無撚糸を緯糸として配しつつ、製織することにより織物を得ることができる。
【００１３】
ここで、上記織物の織組織は経二重又は経緯二重組織であり、且つ緯糸が無撚であることが肝要である。
【００１４】
つまり、本発明においては、織物の織組織が経二重又は及び経緯二重組織であることにより、経密度を高めることが可能となり、ベルトとして使用する際、少ないストレッチで高い張力を発生することができるようになる。
【００１５】
一方、経二重又は経緯二重組織は、従来公知の平織、綾織、朱子織等と比べて基布が厚くなるという欠点があるが、本発明においては、緯糸を無撚にすることにより、緯糸が偏平化されるので基布の厚みの増加を防ぐことができる。さらに、緯糸が無撚であるため、ベルト表面の凹凸を小さくすることができ、ベルト走行時の騒音の発生も軽減することができる。
【００１６】
上記織物の厚さは、使用する経糸の繊度及び撚数、緯糸の繊度、織密度等によって適宜設定すれば良いが、経糸の繊度が１１００デシテックス程度の場合には０．３５ｍｍ〜０．７０ｍｍ、経糸の繊度が２２００デシテックス程度の場合には０．５０ｍｍ〜１．００ｍｍ、経糸の繊度が３３００デシテックス程度の場合には０．６０〜１．２０ｍｍの範囲であることが好ましい。
【００１７】
上記の経二重又は経緯二重組織の具体的構成には特に限定はなく、従来公知の組織が任意に採用できるが、例えば、図１に示すような組織図を有する組織であることが好ましい。
【実施例】
【００１８】
以下、実施例を挙げて、本発明の構成及び効果を詳細に説明する。尚、実施例における各物性は下記の方法により測定したものである。
【００１９】
（１）経糸密度
織物の経糸の密度をＪＩＳ  Ｌ  １０９６に準じて測定した。
【００２０】
（２）切断強力
織物の経糸方向の切断強度をＪＩＳ  Ｌ  １０９６に準じて測定した。
【００２１】
（３）１％及び３％伸張時強力
織物の切断強力測定における１％及び３％伸張時の強力を、１％及び３％伸張時強力とした。
【００２２】
（４）厚さ
織物の厚さをＪＩＳ  Ｌ  １０９６に準じて測定した。
【００２３】
（５）ベルト走行時の騒音指数
３０ｍｍ径の駆動プーリと３０ｍｍ径の従動プーリにベルトを６N／ｍｍの張力で掛けて取り付けて、４７０ｍ／分の速度で走行させたときの騒音を測定し、比較例１のベルトを１００とした場合の指数で表した。数値が小さいほど騒音軽減に優れていると言える。
【００２４】
［実施例１］
極限粘度０．９５のポリエチレンテレフタレートを常法により溶融紡糸し、延伸倍率５．５倍に延伸することにより得られた１１００デシテックス／２４９フィラメントのマルチフィラメント２本を５回／１０ｃｍの撚数で撚糸して経糸を得た。
【００２５】
この経糸と、上記の１００デシテックス／２４９フィラメントのマルチフィラメントの無撚糸を緯糸として配し、図１に示す経二重組織に製織してベルト補強用合成繊維織物を得た。
【００２６】
得られた織物を補強層に用い、常法によりタイミングベルトを製造した。得られた織物における経糸密度、切断強力、１％及び３％伸長時の強力、厚さ及びベルト走行時の騒音指数を測定した結果を表１に示す。
【００２７】
［比較例１］
実施例１において、緯糸に７回／１０ｃｍの撚数で撚糸を施した以外は、実施例１と同様に実施した。
得られた織物における経糸密度、切断強力、１％及び３％伸長時の強力、厚さ及びベルト走行時の騒音指数を測定した結果を表１に示す。
【００２８】
［比較例２］
実施例１において、織物を平組織で製織した以外は実施例１と同様に実施した。
得られた織物における経糸密度、切断強力、１％及び３％伸長時の強力、厚さ及びベルト走行時の騒音指数を測定した結果を表１に示す。
【００２９】
【表１】
2005171419.tif 000003
【産業上の利用可能性】
【００３０】
本発明によれば、少ないストレッチで高い張力を発生する、即ち高強力、高モジュラスのベルト用基布が得られるので、走行時の騒音の発生が可及的に低減されたベルトを得ることができる。
【図面の簡単な説明】
【００３１】
【図１】本発明のベルト補強用合成繊維織物の織組織の一例を示す組織図。
【図１】
2005171419.tif 000004